ОТВЕРЖДАЕМЫЕ КОМПОЗИЦИИ

1. Отверждаемая композиция эпоксидной смолы, содержащая диоксид дивиниларена, включающая в себя (а) стехиометрический эквивалентный избыток, по меньшей мере, одного диоксида дивиниларена, (b) сореагирующий отверждающий реагент и (с) катализатор для осуществления взаимодействия избыточного эпоксида.
2. Композиция по п. 1, где долговечность при хранении для данной композиции увеличена на величину примерно от 10% до 10000% по сравнению с ее стехиометрическим аналогом.
3. Композиция по п. 1, для которой диоксид дивиниларена выбирают из числа диоксида дивинилбензола, диоксида дивинилнафталина, диоксида дивинилбифенила, диоксида простого дивинилдифенилового эфира и их смесей.
4. Композиция по п. 1, в которой диоксид дивиниларена представляет собой диоксид дивинилбензола.
5. Композиция по п. 1, в которой концентрация вышеуказанного диоксида дивиниларена изменяется в диапазоне стехиометрического отношения количества эпоксидных групп к количеству групп сореагирующего отверждающего реагента примерно от 1,05 до 10.
6. Композиция по п. 1, в которой сореагирующий отверждающий реагент представляет собой амин, ангидрид карбоновой кислоты, полифенол, тиол или их смеси
7. Композиция по п. 1, в которой катализатор представляет собой третичный амин, имидазол, аммониевую соль, фосфониевую соль или их смеси.
8. Композиция по п. 1, в которой концентрация катализатора изменяется в диапазоне примерно от 0,01 вес.% до 20 вес.%.
9. Способ получения отверждаемой композиции эпоксидной смолы, содержащей диоксид дивиниларена, включающий в себя добавление (а) стехиометрического избытка, по меньшей мере, одного диоксида дивиниларена, (b) сореагирующего отверждающего реагента и (с) катализатора.
10. Способ получения отвержденного термореактопласта, включающий в себя
(а) получение отверждаемой композиции эпоксидной смолы, содержащей диоксид дивиниларена, включающее в себя добавление (а) стехиометрического эквивалентного избытка, по меньшей мере, одного диоксида дивиниларена, (b) сореагирующего отверждающего реагента и (с) катализатора для осуществления взаимодействия избыточного эпоксида и
(b) нагревание композиции, полученной на стадии (а), при температуре примерно от 40°С до 300°С.
11. Способ по п. 10, включающий формование композиции, полученной на стадии (а), в изделие до стадии нагревания.
12. Продукт из отвержденного термореактопласта, полученный отверждением композиции по п. 1.
13. Продукт по п. 12, где температура стеклования продукта отвержденного термореактопласта увеличена по сравнению с таковой для его стехиометрического аналога на величину примерно от 5% до 100%.
14. Продукт по п. 12, где продукт из отвержденного термореактопласта является покрытием, клеящим составом, композитом, герметизирующим веществом или ламинатом.